(57)【要約】      （修正有）【課題】相変化材料の酢酸ナトリウム三水和物（ＳＡＴ）と運動阻害剤と溶媒とを含む調合物、調合物の製造方法、調合物を導入した製品を提供する。【解決手段】一例として、水中０．５％質量／質量の運動阻害剤であるカルボキシメチルセルロースナトリウム（ＣＭＣ）溶液およびエチレングリコールを含む結晶化ピーク温度が４０〜６０℃のＳＡＴ調合物を下記の配合で調製した。・ＳＡＴ（≧９９．０％）・１０質量％の０．５質量％ＣＭＣ水溶液（Ｍｗ〜９０Ｋ）・３．３３質量％（ＳＡＴおよびＣＭＣ溶液の合計質量に対して）のエチレングリコール（≧９９％）【選択図】なし【特許請求の範囲】
【請求項１】
酢酸ナトリウム三水和物（ＳＡＴ）と、運動阻害剤と、溶媒とを含む調合物。
【請求項２】
結晶化のピーク温度が約４０〜６０℃であることを特徴とする請求項１に記載の調合物。
【請求項３】
１以上の安定度試験による機械的力に対して、同じＳＡＴのみから成る調合物よりも安定度が高いことを特徴とする請求項１または２に記載の調合物。
【請求項４】
運動阻害剤が核生成を阻害するように機能する添加剤であることを特徴とする請求項１乃至３のいずれか１項に記載の調合物。
【請求項５】
運動阻害剤がカルボキシメチルセルロースナトリウム、ゼラチン、エチルセルロース、ポリエチレングリコール、キサンタンガム、グリセロール、ウレア、ポリソルベート２０、ポリソルベート８０、ポリアクリル酸、ピロリン酸ナトリウム、ポリアクリルアミド、プルラン、ポリビニルアルコール、およびポリビニルアセテートから成る群より選ばれることを特徴とする請求項１乃至４のいずれか１項に記載の調合物。
【請求項６】
運動阻害剤がカルボキシメチルセルロースナトリウムであり、その含有量が調合物の約０．０１〜１質量％であることを特徴とする請求項４に記載の調合物。
【請求項７】
溶媒がエチレングリコール、プロピレングリコール、エタノール、１−プロパノール、メタノール、水、およびアセトンから成る群より選ばれることを特徴とする請求項１乃至６のいずれか１項に記載の調合物。
【請求項８】
溶媒が水を含み、その含有量がＳＡＴの約１０〜４０質量％であることを特徴とする請求項７に記載の調合物。
【請求項９】
溶媒がエチレングリコールを含み、その含有量が調合物の約１〜５質量％であることを特徴とする請求項７に記載の調合物。
【請求項１０】
調合物が調合物全量基準で約７０〜９０質量％のＳＡＴと、約０．０１〜０．１質量％のカルボキシメチルセルロースナトリウムと、約５〜２０質量％の水と、約３〜９質量％のエチレングリコールとを含むことを特徴とする請求項１乃至９のいずれか１項に記載の調合物。
【請求項１１】
調合物が調合物全量基準で約７０〜９０質量％のＳＡＴと、約０．０２５〜０．１質量％のカルボキシメチルセルロースナトリウムと、約１０〜２０質量％の水と、約１〜１０質量％の酢酸カリウムとを含むことを特徴とする請求項１乃至９のいずれか１項に記載の調合物。
【請求項１２】
酢酸ナトリウム三水和物（ＳＡＴ）と、酢酸カリウムと、水とを含む調合物。
【請求項１３】
各成分を結合させて請求項１乃至１２のいずれか１項に記載の調合物を製造する方法。
【請求項１４】
運動阻害剤の水溶液を調製し、他の成分にこれを配合することを特徴とする請求項１３に記載の方法。
【請求項１５】
請求項１乃至１１のいずれか１項に記載の調合物を含む器具。
【請求項１６】
調合物は器具の使用において熱を照射する熱源であることを特徴とする請求項１５に記載の器具。
【請求項１７】
加熱可能材料を熱する熱源として調合物が装置内に存在する吸入装置であることを特徴とする請求項１６に記載の器具。
【発明の詳細な説明】
【技術分野】
【０００１】
本発明は、酢酸ナトリウム三水和物（ＳＡＴ）と他の成分とを含む調合物に関する。また本発明はそのような調合物の製造方法に関する。さらに本発明はそのような調合物を導入した製品に関する。
【背景技術】
【０００２】
酢酸ナトリウム三水和物（ＳＡＴ）は、過冷却状態の液体が結晶を形成する際に熱を放射する相変化物質である。この物質は種々の製品において熱源として使用可能である。
【発明の概要】
【課題を解決するための手段】
【０００３】
本発明の第１の態様では、酢酸ナトリウム三水和物（ＳＡＴ）と、運動阻害剤と、溶媒とを含む調合物が提供される。
【０００４】
一部の実施態様では、その調合物の結晶化におけるピーク温度は約４０〜６０℃である。
【０００５】
一部の実施態様では、その調合物は１以上の安定度試験における機械的力に対して同じＳＡＴのみからなる調合物よりも高い安定性を示す。一部の実施態様では、その調合物の結晶化におけるピーク温度は約４０〜６０℃でもよい。
【０００６】
一部の実施態様では、運動阻害剤は結晶核生成を阻害する働きをする添加剤である。
【０００７】
一部の実施態様では、運動阻害剤はカルボキシメチルセルロースナトリウム、ゼラチン、エチルセルロース、ポリエチレングリコール、キサンタンガム、グリセロール、ウレア、ポリソルベート２０、ポリソルベート８０、ポリアクリル酸、ピロリン酸ナトリウム、ポリアクリルアミド、プルラン、ポリビニルアルコール、およびポリビニルアセテートから成る群より選ばれる。
【０００８】
一部の実施態様では、運動阻害剤はカルボキシメチルセルロースナトリウムであり、調合物中の含有量は調合物の約０．０１〜１質量％である。
【０００９】
一部の実施態様では、溶媒はエチレングリコール、プロピレングリコール、エタノール、１−プロパノール、メタノール、水、およびアセトンから成る群より選ばれる。
【００１０】
一部の実施態様では、溶媒は水を含み、調合物中の含有量はＳＡＴの約１０〜４０質量％である。
【００１１】
一部の実施態様では、溶媒はエチレングリコールを含み、調合物中の含有量は調合物の約１〜５質量％である。
【００１２】
一部の実施態様では、調合物は約７０〜９０質量％のＳＡＴと、約０．０１〜０．１質量％のカルボキシメチルセルロースナトリウムと、約５〜２０質量％の水と、約３〜９質量％のエチレングリコールとを含む。各含有量は調合物全量基準である。
【００１３】
一部の実施態様では、調合物は約７０〜９０質量％のＳＡＴと、約０．０２５〜０．１質量％のカルボキシメチルセルロースナトリウムと、約１０〜２０質量％の水と、約１〜１０質量％の酢酸カリウムとを含む。各含有量は調合物全量基準である。
【００１４】
本発明の第２の態様では、本発明の第１の態様による調合物を製造する方法が提供される。ここで、各成分は結合される。
【００１５】
一部の実施態様では、運動阻害剤の水溶液を調製し、他の成分にこれを配合する。
【００１６】
本発明の第３の態様では、本発明の第１の態様による調合物を含む器具が提供される。
【００１７】
一部の実施態様では、調合物は器具の使用において熱を発する熱源である。
【００１８】
一部の実施態様では、器具は加熱可能材料を熱する熱源として調合物が装置内に存在する吸入装置である。一部の実施態様では、加熱可能材料はニコチンを含む。
【図面の簡単な説明】
【００１９】
本発明の実施態様を添付図面を参照し、あくまで例示を目的として説明する。
【００２０】
【図１】本発明のある実施態様の調合物の相変化ピーク温度を示すグラフである。
【図２】水の含有量を変化させた調合物の相変化ピーク温度を示すグラフである。
【図３】本明細書で説明するいわゆる「環境試験」の調合物に対する環境室プロトコルを示すグラフである。
【図４】本発明の実施態様の調合物を熱源として導入する吸入装置の概略図である。
【図５】本明細書で説明するいわゆる「落下試験」の実験装置の概略図である。
【発明を実施するための形態】
【００２１】
相変化材料の酢酸ナトリウム三水和物（ＣＨ３ＣＯＯＮａ・３Ｈ２Ｏ）はハンドウォーマー機器やその類に利用されている。しかし、これら機器は予期しない挙動を示し、運搬中に勝手に始動することも多い。ところが、そのような機器はどういった手法であれ（例えば少しの時間お湯に浸ける）、ユーザーに繰り返し再生されることを意図していることから、ハンドウォーマーまたは再利用型製品中の熱源材料の望ましくない挙動はとりわけ問題のあるものとして扱われていない。けれども、必ずしも全てのタイプの機器が再生可能ではなく、そのような機器にとって相変化材料の意図しない挙動は可能な限り避けるべき事象である。
【００２２】
ＳＡＴの結晶は約５８℃で壊れ、ＳＡＴはその結晶水に溶け込む。理想条件下では、この溶液は室温まで冷却される。つまり凝固することなく過冷却状態になる。臨界核が形成されると、約２６４〜２８９ｋＪ／ｋｇの融解潜熱を放出して、溶液は固体の酢酸ナトリウム三水和物に結晶化する。
【００２３】
一部の実施態様では、ＳＡＴの調合物は、できるだけ相変化反応の温度を維持しながら室温における調合物の安定性を向上させる添加剤を含む。一部の実施態様では、（ｉ）弱毒性の、（ii）入手容易な、および／または（iii）安価な、添加剤を用いることが望ましい。
【００２４】
一部の実施態様では、そのような調合物は同じＳＡＴのみから成る調合物よりも高い安定性を示し、および／または本明細書で説明する１以上の安定度試験における機械的力に対して安定である。この調合物の結晶時ピーク温度は、同じＳＡＴのみから成る調合物と比べて約２０％以下低く、約１５％以下低く、約１０％以下低く、約５％以下低く、約２％以下低く、または同等である。
【００２５】
一部の実施態様では、そのような調合物は同じＳＡＴのみから成る調合物よりも高い安定性を示し、および／または本明細書で説明する１以上の安定度試験における機械的力に対して安定である。この調合物の結晶時熱出力総量は、同じＳＡＴを主成分とする調合物と比べて約２０％以下低く、約１５％以下低く、約１０％以下低く、約５％以下低く、約２％以下低く、または同等である。本明細書で言う熱出力総量とは、調合物が結晶化した結果得られる熱エネルギー総量を意味する。
【００２６】
（安定性）
ＳＡＴのみを主成分とする調合物は、室温において、消費者製品の梱包工程や物流作業に関連する通常の取り扱いや運搬等においてかかる機械的負荷に対して非常に不安定であることが知られている。
【００２７】
上述した通常の機械的負荷をシミュレートするために設定された試験を行うことによって、そのような「通常の」機械的負荷をシミュレートすることができる。ＡＳＴＭ−Ｄ４１６９は輸送コンテナおよびシステムの性能評価試験の標準作業方法を説明する。それは、実際の流通において起こるものの代表というレベルで確立された試験方法を使用し、統一方式に従った輸送ユニットの評価に関するガイドである。試験は同じ容器、与えられた順番で順次実行すべきである。
【００２８】
一部の実施態様では、そのような調合物は同じＳＡＴのみから成る調合物よりも高い安定性を示す。本明細書で言う高い安定性とは、過冷却液体状態において同じＳＡＴのみを主成分とする調合物よりも安定性が高いことを意味する。特に、過冷却液体状態において安定化した調合物は自発的に結晶化する可能性が低いこと、および／または本明細書で説明する１以上の安定度試験における機械的力を受けて結晶化する可能性が低いことを意味する。
【００２９】
本明細書で説明する１以上の安定度試験における機械的力に晒した結果、試験サンプルのうち結晶化したものが２０％以下の場合にその調合物は安定であると本明細書では定義する。一部の実施態様では、１５％以下の場合にその調合物は安定であると定義する。一部の実施態様では、１０％以下、５％以下、２％以下、または１％以下の場合にその調合物は安定であると定義する。
【００３０】
ここで利用される安定度試験の詳細、すなわち「落下試験」および「環境試験」の詳細を以下に記載する。上述した調合物の安定度は１以上のこれら試験により評価することが好ましい。
【００３１】
（熱出力）
標準的な研究室の機器を使用し、周囲温度（２０〜２５℃の間）において測定した時、一部の実施態様のＳＡＴ調合物は結晶時に約３５〜６０℃のピーク温度に到達する。一部の実施態様では、結晶時に約４０〜６０℃、約４５〜５８℃、約４５〜５５℃、約５０〜５５℃のピーク温度に到達する。
【００３２】
一部の実施態様では、調合物の結晶時ピーク温度は、同じＳＡＴを主成分とする調合物（他の成分を含まないものを除く）と比べて約２０％以下低く、約１０％以下低く、約５％以下低く、約２％以下低く、または同等である。
【００３３】
一部の実施態様では、結晶時のこれら温度に到達した調合物は安定化する。
【００３４】
一部の実施態様では、サンプル調合物のピーク温度および／または熱出力は、周囲温度（２０〜２５℃の間）において、標準的な「Ｋ型」熱電対を使用し１５ｃｍ３の遠心チューブ内で１０ｃｍ３の調合物の結晶を撒き、適切なデータ自動記録装置を使用し熱出力を記録することで測定される。これら測定のための具体的な実験機材は、Sigma-Aldrichから入手可能な遠心チューブ、RSから入手可能なＫ型熱電対、Omega.co.ukから入手可能なピコロガー（Picologger）データ自動記録装置である。熱出力総量は、熱電対温度センサーではなく熱量計、例えば反応熱量計、を使用して同じ手法で測定してもよい。
【００３５】
一部の実施態様では、調合物の結晶時熱出力総量は、同じＳＡＴを主成分とする調合物（他の成分を含まないものを除く）と比べて約２０％以下低く、約１５％以下低く、約１０％以下低く、約５％以下低く、約２％以下低く、または同等である。
【００３６】
加熱可能材料を熱する熱源として吸入装置にＳＡＴ調合物を導入する一部の実施態様では、調合物は結晶時に加熱可能材料を約４０〜６０℃、約４５〜５５℃、約５０〜５５℃にまで加熱することができる。一部の実施態様では、加熱可能材料はタバコ、例えば刻みタバコを含む。
【００３７】
（酢酸ナトリウム三水和物）
一部の実施態様では、調合物に使用されるＳＡＴの純度は、例えば商品ライン名「BioXtra」でSigma Aldrichが提供しているように、少なくとも９９．０％である。一部の実施態様では、調合物に使用されるＳＡＴの純度は少なくとも９９．５％である。
【００３８】
一部の実施態様では、調合物に含まれるＳＡＴは０．１％以下の不溶性の不純物を含有する（不溶性不純物の量は１００ｐｐｍである）。一部の実施態様では、ＳＡＴは不溶性不純物を全く含有しない。
【００３９】
（運動阻害剤）
ＳＡＴ調合物は少なくとも１つの運動阻害剤を含んでもよい。そのような添加剤は、自発的に起こるまたは意図せずして起こる相変化、つまり（シード処理などで）誘発させていない望ましくない相変化の可能性を低減させることを目的として調合物に配合する。意図していない相変化は機械的力によっても起こり得る。どのようにこれら運動阻害剤が機能し得るか特定の理論と結びつけることを望むものではないが、ＳＡＴ機構の運動を遅らせることでそれらは相変化を阻害すると考えられる。
【００４０】
一部の実施態様では、運動阻害剤は水溶性でもよい。一部の実施態様では、運動阻害剤はポリマー、例えば多糖類またはこれらの誘導体でもよい。好ましい多糖類として天然または合成ガムが挙げられる。
【００４１】
一部の実施態様では、運動阻害剤は、増ちょう剤、ゲル化剤、乳化剤、安定剤、結合剤として通常機能するまたは説明される添加剤でもよい。
【００４２】
一部の実施態様では、運動阻害剤の含有量は、（運動阻害剤配合前の調合物の粘度と比較して）調合物の粘度を実質的に変化させない範囲である。一部の実施態様では、これは使用する運動阻害剤を十分な量配合するならば液体の粘度を増加させるものであるにも関わらずである。
【００４３】
一部の実施態様では、運動阻害剤はカルボキシメチルセルロースナトリウム（ＣＭＣ）、ゼラチン、エチルセルロース、ポリエチレングリコール、キサンタンガム、グリセロール、ウレア、ポリソルベート２０、ポリソルベート８０、ポリアクリル酸、ピロリン酸ナトリウム、ポリアクリルアミド、プルラン、ポリビニルアルコール、およびポリビニルアセテートから成る群より選ばれる。
【００４４】
ある特定の環境下において好ましいと思われる一部の実施態様では、運動阻害剤はカルボキシメチルセルロースナトリウム（ＣＭＣ）である。ＣＭＣは、過冷却状態のＳＡＴの安定性を向上させながら結晶化の際に観測される熱出力に悪影響を及ぼさない添加剤として知られている。
【００４５】
特定の理論と結びつけることを望むものではないが、ＣＭＣが水に晒されるとＣＭＣが各側鎖周囲に水の薄膜を形成して水和していると考えられる。このＣＭＣが水和する機構がＳＡＴが溶解する動きを阻害し、核形成速度を遅らせ、臨界核形成および結晶化開始の可能性を下げる。
【００４６】
一部の実施態様では、ＣＭＳの平均分子量は約５０，０００〜１５０，０００の範囲内にあり、あるいは約９０，０００である。
【００４７】
一部の実施態様では、運動阻害剤は水溶液の形で調合物に配合される。例えば、運動阻害剤がＣＭＣの場合、０．５質量％ＣＭＣ水溶液を調製し、調合物のＳＡＴおよび他の成分に配合することができる。
【００４８】
所望の運動阻害剤の濃度および／または効果が得られるように、ＣＭＣ等の運動阻害剤の多量の予混合水溶液をＳＡＴおよび任意の他の成分を含む調合物に配合してもよい。
【００４９】
運動阻害剤（ＣＭＣ等）の水溶液由来の水、または溶媒（後述する）として別個に加えられた水はＳＡＴを希釈する。特定の理論と結びつけることを望むものではないが、過飽和を減らして無水の酢酸ナトリウム結晶が形成することを阻害し、核が形成される速度を遅らせ臨界核形成の可能性を減らす効果を有すると考えられる。
【００５０】
一部の実施態様では、ＣＭＣは調合物中のＳＡＴの約０．０１〜１質量％配合してもよい。一部の実施態様では、ＣＭＣは調合物中のＳＡＴの約０．０５〜０．２質量％配合してもよい。
【００５１】
一部の実施態様では、ＣＭＣは調合物全量基準で約０．０１〜０．１質量％配合してもよい。一部の実施態様では、ＣＭＣは調合物全量基準で約０．０２５〜０．１質量％配合してもよい。
【００５２】
（溶媒）
ＳＡＴ調合物は少なくとも１つの溶媒を含んでもよい。特定の理論と結びつけることを望むものではないが、調合物が融解した後に残存し得る、またはＳＡＴの融解点未満の温度で貯蔵されることで生成し得る無水のＳＡＴ結晶の溶解を溶媒が増進させる。さらに／あるいは、いくつかの溶媒は水とＳＡＴ調合物との間の水素結合を破壊し得、そのため臨界核生成に要するエネルギーが増え、自発的に相変化を起こす恐れが減ると考えられる。
【００５３】
一部の実施態様では、溶媒はエチレングリコール、プロピレングリコール、エタノール、１−プロパノール、メタノール、水、およびアセトンから成る群より選ばれる。
【００５４】
一部の実施態様では、溶媒は水を含む。別の実施態様では、溶媒は水ではない。
【００５５】
調合物の安定性に複雑な影響を及ぼすことからＳＡＴ調合物に配合する溶媒の量は非常に重要になり得る。
【００５６】
溶媒としてＳＡＴの１０〜４０質量％の水をＳＡＴに配合すると過冷却状態における安定度の向上が見られる。しかし、さらに１０質量％の水を配合するごとに相変化のピーク温度は約５℃下がる。
【００５７】
水を配合することで過冷却状態のＳＡＴ調合物の安定度は向上するが、結晶時のピーク温度が下がることで釣り合っている。結果として、必要に応じて得られるピーク温度を調整することができる。他の成分、例えば運動阻害剤や他の溶媒を調合物に加えることで向上した安定性はさらに向上し得る。
【００５８】
一部の実施態様では、調合物はＳＡＴの少なくとも約１質量％の水を含み、少なくとも約５質量％の水を含み、少なくとも約１０質量％の水を含む。またＳＡＴの約４０質量％以下、約２５質量％以下、約２０質量％以下の水を含む。一部の実施態様では、水の含有量は、ＳＡＴの約５〜２０質量％、約１０〜２０質量％、または約１５質量％である。
【００５９】
一部の実施態様では、調合物は調合物全量基準で少なくとも約１質量％の水を含み、少なくとも約５質量％の水を含み、少なくとも約１０質量％の水を含む。また調合物全量基準で約４０質量％以下、約２５質量％以下、約２０質量％以下の水を含む。一部の実施態様では、水の含有量は調合物全量基準で約５〜２０質量％、約１０〜２０質量％、または約１２〜１８質量％である。
【００６０】
いくつかの溶媒を使用する場合、ＳＡＴ調合物に加える溶媒の量を増やすと調合物の安定性を向上させる傾向がある。しかし、あるしきい値を超えて溶媒を加えると却って安定性の低下を招く。
【００６１】
一部の実施態様では、溶媒はエチレングリコールである。一部の実施態様では、エチレングリコールの含有量は調合物全量基準で約０．５〜７．５質量％としてもよい。また一部の実施態様では、エチレングリコールの含有量は調合物の約２．５〜４．５質量％、または約３〜４質量％である。
【００６２】
一部の実施態様では、調合物は、ＳＡＴと、ＳＡＴの質量の約１０〜２０質量％の０．１〜１質量％濃度のカルボキシメチルセルロースナトリウム水溶液と、ＳＡＴおよびカルボキシメチルセルロースナトリウム水溶液の合計質量の約１〜５質量％のエチレングリコールとを含む。
【００６３】
一部の実施態様では、調合物は、調合物全量基準で、約７０〜９０質量％のＳＡＴと、約０．０１〜０．１質量％のカルボキシメチルセルロースナトリウムと、約５〜１０質量％の水、約３〜９質量％のエチレングリコールとを含む。
【００６４】
一部の実施態様では、これら調合物は約９０，０００の分子量のＣＭＣを含む。これら量の運動阻害剤および溶媒を配合することで、安定性が向上し、約４０〜６０℃または約４５〜５５℃の範囲内での結晶化ピーク温度を有するＳＡＴ調合物が得られる。
【００６５】
（酢酸カリウム）
一部の実施態様では、調合物にナトリウムカチオンより大きなカチオンを含ませてもよい。一部の実施態様では、調合物にカリウムカチオンを含ませてもよい。一部の実施態様では、調合物に酢酸カリウムなどのカリウムカチオン源を含ませてもよい。
【００６６】
特定の理論と結びつけることを望むものではないが、酢酸カリウムなどの大きなカチオン源はＳＡＴ内部のナトリウムと似た性質を有する大きなカチオンを溶液に加えるものと考えられる。これにより２つの効果が発生する。ｉ）結晶構造を形成する際に、カリウムなどの大きなカチオンがナトリウムカチオンと競合する。ii）カリウムなどの大きなカチオンのサイズの関係でＳＡＴ結晶構造の形成開始が邪魔される。これらの効果により、相変化の可能性が減少し、ＳＡＴ調合物の安定性は上昇する。特定の理論と結びつけることを望むものではないが、この大きなカチオンが原因で一度始まった結晶化の進行が遅滞し、場合によっては停止して調合物の安定性が向上するものと考えられる。
【００６７】
ＳＡＴに対して１０〜１５モル％の比率でＳＡＴ調合物に酢酸カリウムを配合すると調合物が安定化する。一部の実施態様では、調合物はＳＡＴの８〜２５モル％の酢酸カリウムを含む。
【００６８】
一部の実施態様では、酢酸カリウムを含むＳＡＴ調合物はエチレングリコールを含まない。一部の実施態様では、酢酸カリウムを含むＳＡＴ調合物は最大１５％の水を含む。
【００６９】
一部の実施態様では、調合物はＳＡＴと、水と、ＣＭＣと、酢酸カリウムとを含む。一部の実施態様では、調合物はＳＡＴの質量の約５〜２０％の水と、ＳＡＴの質量の約０．０１〜１％のＣＭＣと、ＳＡＴおよびＣＭＣの合計質量の約５〜２５％の酢酸カリウムとを含む。
【００７０】
一部の実施態様では、調合物は調合物全量基準で約７０〜９０質量％のＳＡＴと、約０．０５〜０．１５質量％のカルボキシメチルセルロースナトリウムと、約１０〜２０質量％の水と、約１〜６質量％の酢酸カリウムとを含む。
【００７１】
一部の実施態様では、これら調合物は約９０，０００の分子量のＣＭＣを含む。これら量の運動阻害剤および溶媒を配合することで、安定性が向上し、約４０〜６０℃または約４５〜５５℃の範囲内での結晶化ピーク温度を有するＳＡＴ調合物が得られる。
【００７２】
（ｐＨ調節剤）
一部の実施態様では、調合物のｐＨを好適な点または範囲に調整するためにｐＨ調節剤を調合物に配合してもよい。一部の実施態様では、ｐＨ調節剤は酢酸または鉱酸などの酸であり、これらを一定量配合して調合物のｐＨを中性または酸性に調整する。一部の実施態様では、調合物のｐＨを好適な点または範囲に調整または維持するために調合物に緩衝液を配合してもよい。好適な緩衝液として、酢酸ナトリウムおよび酢酸を含む酢酸緩衝液（ｐＨ５．２に緩衝）または酢酸カリウムおよび酢酸を含む酢酸緩衝液が挙げられる。
【００７３】
緩衝液が酢酸ナトリウムを含む場合、調合物に酢酸ナトリウムおよび酢酸を配合することで緩衝液を生成してもよいし、調合物内に既にある酢酸ナトリウムに酢酸のみを配合することで緩衝液を生成してもよい。
【００７４】
（他の添加剤）
一部の実施態様では、調合物は他の添加剤を含んでもよい。例えば、調合物を所望の外観にするための添加剤がある。
【００７５】
一部の実施態様では、調合物は１以上の食品用染料を含んでもよい。一部の実施態様では、これら食品用染料は米国食品医薬品局（ＦＤＡ）またはこれに相当する省庁に認可されるものである。好適な食品用染料として、例えば、Ｅ１２９アルラレッドＡＣグラニュラー（フードレッド１７ＣＩ１６０３５）；Ｅ１１０サンセットイエローレーキ２０−２４（フードイエロー３：１ＣＩ１５９８５：１）；Ｅ１０２タルトラジングラニュラー（フードイエロー４ＣＩ１９１４０）；Ｅ１３３ブリリアントブルーＦＣＦグラニュラーレーキ１０−１４（フードブルー２：１ＣＩ４２０９０：１）；Ｅ１３２インディゴチン（インジゴカルミン）（フードブルー１ＣＩ７３０１５）；Ｅ１２７エリスロシングラニュラー（フードレッド１４ＣＩ４５４３０）が挙げられる（これらはFastclours.co.ukから入手可能である）。従って、一部の実施態様では、ＳＡＴ、酢酸カリウムおよびＣＭＣを含む調合物は、調合物を所望の色にするため使用される１以上の染料をさらに含む。
【００７６】
一部の実施態様では、調合物に蛍光性添加剤を導入することで蛍光性調合物を得ることができる。一部の実施態様では、調合物はフルオレセイン（CAS-No.2321-07-5、Sigma-Aldrichから入手可能）を含む。
【００７７】
一部の実施態様では、調合物に熱変色性添加剤を導入することで熱変色性調合物を得ることができる。そのような添加剤として、水系溶媒に熱変色性マイクロカプセルを懸濁したもの（ChromaZone(R)スラリーとしてLCR Hallcrest, UKから入手可能）が挙げられる。
【００７８】
これら添加剤は、本明細書で説明するいずれの調合物にも配合可能である。
【００７９】
（調合物の製造方法）
一部の実施態様では、上述した調合物は各成分を結合させて製造することができる。
【００８０】
一部の実施態様では、ＣＭＣ等の運動阻害剤は、水溶液という形態で調合物の他の成分に配合することができる。
【００８１】
一部の実施態様では、冷却は緩やかに起こる。別の実施態様では急冷である。一部の実施態様では、冷却は空気による冷却工程を含む。一部の実施態様では、冷却は調合物を冷却水に浸ける工程を含む。
【００８２】
一部の実施態様では、調合物は約６０℃以上、約７０℃以上、約８０℃以上、約９０℃以上または約１００℃以上にまで上昇する。一部の実施態様では、調合物の上昇温度は１２５℃以下、１２０℃以下、１１５℃以下、１１０℃以下または１０５℃以下である。一部の実施態様では、調合物は先の上昇温度を約３０分以上、約１時間以上、約２時間以上、約３時間以上、約４時間以上、約６時間以上、約８時間以上、約１２時間以上、約１８時間以上、約２４時間以上、約３０時間以上、約３６時間以上、約４２時間以上保持する。一部の実施態様では、調合物は先の上昇温度を長くとも約７２時間、約６０時間、約５４時間保持するようにすべきである。
【００８３】
（製品）
本明細書で説明した調合物は器具に導入可能である。一部の実施態様では、調合物は器具の使用において、熱を放射する器具内熱源として働く。一部の実施態様では、ユーザーによる器具の作動の際、調合物は熱を放射する。一部の実施態様では、調合物の温度は約４０〜６０℃または約４５〜５５℃のピーク温度まで上昇する。
【００８４】
一部の実施態様では、器具は吸入装置である。一部の実施態様では、調合物は加熱可能材料を加熱する熱源である。一部の実施態様では、加熱可能材料は吸入される物質を含む。例えば、特定の実施態様では、吸入される物質はニコチンであり、および／または加熱可能材料はタバコ材料である。一部の実施態様では、このタバコ材料はタバコ、タバコ誘導体、タバコ抽出物を含む。
【００８５】
一部の実施態様では、図４で図示したように、そのような吸入装置１はハウジング５、熱源チェンバーおよび加熱用チェンバーを含む。ハウジング５内部において、熱源材料３は熱源チェンバー内に保持され、加熱可能材料２は別個の加熱用チェンバー内に保持されている。熱源チェンバーから加熱可能材料に熱が移るように熱源チェンバーおよび加熱用チェンバーは配置されている。こうして加熱可能材料の少なくとも１つの成分が揮発する。一部の実施態様では、吸入装置は揮発した成分を吸入するためのマウスピース４をさらに含む。
【００８６】
一部の実施態様では、調合物を含む被験装置を本明細書で説明する安定度試験による機械的力に晒した結果、被験装置が誘発された、つまり結晶生成したものの割合が５０％以下であった場合、その調合物は安定であると定義する。一部の実施態様では、調合物の安定度は被験装置の最大２５％しか誘発されないものである。一部の実施態様では、調合物の安定度は被験装置の最大１５％、１０％、５％または１％しか誘発されないものである。
【００８７】
一部の実施態様では、調合物を含む被験装置を本明細書で説明する「落下試験」による機械的力に晒した結果、被験装置が誘発された、つまり結晶生成したものの割合が５０％以下であった場合、その調合物は安定であると定義する。
【００８８】
（実施例）
酢酸ナトリウム三水和物（ＳＡＴ）の安定性に対する種々の添加剤および添加剤の組み合わせの効果を確かめるため、数多くの調合物を調製し試験した。
【００８９】
（安定度試験）
過冷却状態の液状調合物の安定度は、調合物に様々なタイプの機械的力をかけて試験した。
【００９０】
本発明に係る運動阻害剤および溶媒を含まないＳＡＴだけの調合物は、下記詳述する試験において、機械的力をかけると５０％を超えるサンプルが結晶化するという概して不十分な結果を示す。逆に言えば、当該試験による機械的力をかけた際に５０％以下、好ましくは２５％以下のサンプルしか結晶化しないのであれば、そのＳＡＴ調合物は安定化された、または安定度が向上したものと考えられる。
【００９１】
ＳＡＴ調合物の機械的力への安定度に寄与する容器の影響を排除するため、サンプルは全て同じ容器を用いて試験するべきである。一部の実施態様では、安定度試験は１５ｃｍ３の遠心チューブを用いて行う。より具体的に言えば、安定度試験および熱出力測定はCorning社の１５ｃｍ３無菌ＰＥＴ遠心チューブで行う。これはSigma-Aldrichから入手可能であり、カタログ番号はCLS430055-500EAである。サンプルの量およびそれの操作はサンプル間で一様であるべきである。
【００９２】
ＳＡＴ調合物の安定度を評価するために行う試験はいわゆる「落下試験」である。この試験では、遠心チューブに試験すべき調合物のサンプルを移動させて試験物を用意する。この試験物を今度は０．５ｍの高さから１０回落下させる。落下試験に用いる機材を図５に示した。試験物１１はカードチューブ１２（試験物を直立状態のままにするのに役立つ）を通じて開始位置Ａから終了位置Ｂまで、木質ブロック１４の上にある厚さ３ｍｍのステンレス鋼板１３へと落下する。落下毎に、相変化材料（ＰＣＭ）が誘発されているか（つまり過冷却液状調合物が結晶化しているか）試験物１１を調べるべきである。
【００９３】
ＳＡＴ調合物の安定度を評価するために行うさらなる試験はいわゆる「環境試験」である。この試験では、遠心チューブに試験すべき調合物のサンプルを移動させて試験物を用意する。この試験物を７２時間に亘って外界とは異なる環境条件に置く。そしてＰＣＭが誘発されているか（つまり過冷却液状調合物が結晶化しているか）試験物を調べる。続いて試験物は前述した落下試験に移行する。環境試験における外界とは異なる環境条件とは、４０℃、５℃そして６５０ｍｂａｒであった。温度を変えられる環境は熱ショックをシミュレートするために使用される。この７２時間の試験の間、環境温度は次のパターンのサイクルで回る；２時間かけて温度を５℃から２５℃へ、４０℃へ、２５℃へ、５℃へ、また２時間かけて相対湿度を１０％から５０％へ、９０％へ、５０％へ、１０％へ。これを図示したのが図３のグラフである。
【００９４】
調合物の安定度および熱出力に対する運動阻害剤および溶媒の効果を確認するため、様々なＳＡＴ調合物を調製し試験した。
【００９５】
（調合物１）
水中０．５％質量／質量のＣＭＣ溶液およびエチレングリコールを含むＳＡＴ調合物を下記のように調製した。
・ＳＡＴ（≧99.0%；CAS No.6131-90-4）
・１０質量％の０．５質量％ＣＭＣ水溶液（Mw〜90K；CAS No.9004-32-4）
・３．３３質量％（ＳＡＴおよびＣＭＣ溶液の合計質量に対して）のエチレングリコール（≧99%；CAS No.107-21-1）
【００９６】
この調合物の熱出力を図１に示す。ピーク温度は約５２℃であることがわかる。添加剤を含まないＳＡＴ調合物のサンプルよりも不合格となった（つまり結晶化した）サンプルが少ないため、落下試験の結果からこの調合物の安定度が向上していることがわかった。
【００９７】
（調合物２）
（１０質量％の代わりに）４０質量％の０．５質量％ＣＭＣ水溶液を使用した以外は調合物１と同じように調製した。水分が増えることで安定度は上昇するが、調合物が作動した時に到達するピーク温度は低下する効果もあることがいくつかの試験で示唆された。
【００９８】
この調合物の熱出力を図１に示す。ピーク温度は約３４℃であることがわかる。添加剤を含まないＳＡＴ調合物のサンプルよりも不合格となった（つまり結晶化した）サンプルが少ないため、落下試験の結果からこの調合物の安定度が向上していることがわかった。
【００９９】
（調合物３）
ＣＭＣおよび水に加えて酢酸カリウムを含むＳＡＴ調合物を調製した。調合物は下記の通りであった。
・ＳＡＴ（≧99.0%；CAS No.6131-90-4）
・１０％（モル比率）酢酸カリウム（≧99.0%；CAS No.127-08-2）
・無水酢酸カリウム１モルあたり３．３モルの水
・５質量％（全質量基準）の０．５質量％ＣＭＣ溶液（Mw〜90K；CAS No.9004-32-4）
【０１００】
この調合物は特に良好な結果を示した。この調合物においては水の追加は悪影響にはならないようであった。これは潜在的に四水和物形成と平衡状態になるためと思われる。この調合物の熱出力を図１に示す。ピーク温度は約５２．５℃であることがわかる。添加剤を含まないＳＡＴ調合物のサンプルよりも不合格となった（つまり結晶化した）サンプルが少ないため、落下試験の結果からこの調合物の安定度が向上していることがわかった。事実、落下試験の繰り返しにおいて１つのサンプルも不合格とならなかった。
【０１０１】
（調合物４）
ＳＡＴ組成物中の酸の使用を調査するためこの調合物を調製した。調合物は下記の通りであった。
・ＳＡＴ（≧99.0%；CAS No.6131-90-4）
・融解の際、酢酸（≧99.7%；CAS No.64-19-7）を使用してｐＨを７まで減少させる
・１０質量％の０．５質量％ＣＭＣ水溶液（Mw〜90K；CAS No.9004-32-4）
・３．３３質量％（ＳＡＴおよびＣＭＣ溶液の合計質量に対して）のエチレングリコール（≧99%；CAS No.107-21-1）
【０１０２】
ｐＨが約９．５から７まで減少したことによって安定度が増したことがいくつかの試験で示唆された。この調合物は、非常に高い安定度を示し、また結晶化の際に約５１．５℃のピーク温度を有する。
【０１０３】
（調合物５）
ＣＭＣの代わりにウレアを使用した場合の効果を調査するためこの調合物を調製した。調合物は下記の通りであった。
・ＳＡＴ（≧99.0%；CAS No.6131-90-4）
・１０質量％の０．５質量％ウレア水溶液（≧99.5%；CAS No.57-13-6）
・３．３３質量％（ＳＡＴおよびウレア溶液の合計質量に対して）のエチレングリコール（≧99%；CAS No.107-21-1）
【０１０４】
この調合物の熱出力を図１に示す。ピーク温度は約５５℃であることがわかる。添加剤を含まないＳＡＴ調合物のサンプルよりも不合格となった（つまり結晶化した）サンプルが少ないため、落下試験の結果からこの調合物の安定度が向上していることがわかった。
【０１０５】
（調合物６）
ＣＭＣの代わりにポリビニルアセテート（ＰＶＡ）を使用した場合の効果を調査するためこの調合物を調製した。調合物は下記の通りであった。
・ＳＡＴ（≧99.0%；CAS No.6131-90-4）
・１０質量％の１質量％ＰＶＡ水溶液（CAS No.9003-20-7）
【０１０６】
この調合物は同じＳＡＴのみを主成分とする調合物と比較して高い安定度を有し、結晶化の際に５４．５℃のピーク温度を有することがいくつかの試験で示唆された。
【０１０７】
（調合物７）
ＣＭＣの代わりにポリアクリルアミドを使用した場合の効果を調査するためこの調合物を調製した。調合物は下記の通りであった。
・ＳＡＴ（≧99.0%；CAS No.6131-90-4）
・０．５質量％の１０質量％ポリアクリルアミド水溶液（CAS No.9003-05-8）
・３．３３質量％（ＳＡＴとポリアクリルアミド溶液の合計質量に対して）のエチレングリコール（≧99%；CAS No.107-21-1）
【０１０８】
この調合物は同じＳＡＴのみを主成分とする調合物と比較して高い安定度を有することがいくつかの試験で示唆された。
【０１０９】
（調合物８）
０．５質量％のＣＭＣ水溶液およびプロピレングリコールを含む次のようなＳＡＴ調合物を調製した。
・ＳＡＴ（≧99.0%；CAS No.6131-90-4）
・１０質量％の０．５質量％ＣＭＣ水溶液（Mw〜90K；CAS No.9004-32-4）
・３．３３質量％（ＳＡＴとＣＭＣ溶液の合計質量に対して）のプロピレングリコール（≧99%；CAS No.57-55-6）
【０１１０】
調合物に配合する水の量が増えるほど結晶化のピーク温度が低くなることが図２からわかる。このグラフは上述の調合物１の水の配合量が異なるバリエーションの温度曲線を示したものである。なお、％とはＳＡＴの質量に対する水分量である。このデータは水分量を調整することによって本発明の調合物のうちのいくつかの熱出力を調節し得ることを示している。
【０１１１】
（相対安定度試験）
運動阻害剤および溶媒の配合によって安定化したＳＡＴ調合物の相対安定度を調査するため次のような実験を行った。純度９９．５％以上のＳＡＴおよび５質量％の水の対照調合物を調製して、５０本の６ｃｍ３チューブに分取した。安定化した調合物として上述した調合物３を調製し、対照と同じ処理を行った。サンプルを１晩冷却した状態で放置し（この間に誘発されたサンプルは「静置」で誘発されたものと記載する）、その後いわゆる「落下試験」を行った。試験結果を表１に記す。
【０１１２】
【表１】
2018009178.tif 000002
【０１１３】
安定化溶液は対照ＳＡＴ調合物と比較して高いレベルの相対安定度を有することがわかった。落下試験で不合格となったサンプルのサンプルチューブには、試験の機械的負荷によって発生した、ＰＣＭ調合物の核生成部位として機能し得る裂け目があった。
【０１１４】
様々な課題を解決し技術を発展させることを目的として、図示を含むこの開示全体は、請求項に係る発明を実施して優れた調合物、製造方法および器具を提供し得る種々の実施形態を示している。この開示の利点および特徴は、実施形態という典型的な例を示すことのみであって、包括的および／または排他的ではない。それらは理解を助けるため、および請求された特徴を教示するためだけに提出される。当然のことながら、この開示の利点、実施態様、実施例、機能、特徴、構造および／または他の側面は請求項やこれに相当するものによって定義される開示に限定して解釈されるべきではなく、他の実施形態を利用しても良く、開示の範囲および／またはその意図から外れない限り変更を加えてもよい。種々の実施形態は、説明した成分、成分、特徴、部品、工程、手法などの種々の組み合わせを適宜含んでもよいし、それらのみから構成されてもよいし、またはそれらを主に構成されてもよい。加えて、この開示は現在請求していない他の発明を含んでいる。いずれはこれらも請求することがあり得る。
【図１】
2018009178.tif 000003
【図２】
2018009178.tif 000004
【図３】
2018009178.tif 000005
【図４】
2018009178.tif 000006
【図５】
2018009178.tif 000007
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
加熱可能材料と調合物を含む吸入装置であって、前記加熱可能材料はタバコを含み、前記調合物が使用において前記加熱可能材料を加熱する熱源であり、前記調合物は、酢酸ナトリウム三水和物（ＳＡＴ）と、運動阻害剤と、溶媒とを含み、前記運動阻害剤が、カルボキシメチルセルロースナトリウム、ゼラチン、エチルセルロース、ポリエチレングリコール、キサンタンガム、グリセロール、ウレア、ポリソルベート２０、ポリソルベート８０、ポリアクリル酸、ピロリン酸ナトリウム、ポリアクリルアミド、プルラン、ポリビニルアルコール、およびポリビニルアセテートから成る群より選ばれる、吸入装置。
【請求項２】
調合物が、約４０〜６０℃の結晶化のピーク温度を有することを特徴とする請求項１に記載の吸入装置。
【請求項３】
調合物が、更にナトリウムカチオンより大きなカチオンを含むことを特徴とする請求項１又は２に記載の吸入装置。
【請求項４】
調合物が、酢酸カリウムを含む請求項３に記載の吸入装置。
【請求項５】
調合物が１以上の安定度試験による機械的力に対して、同じＳＡＴのみから成る調合物よりも安定度が高いことを特徴とする請求項１乃至４のいずれか１項に記載の吸入装置。
【請求項６】
運動阻害剤が核生成を阻害するように機能する添加剤であることを特徴とする請求項１乃至５のいずれか１項に記載の吸入装置。
【請求項７】
運動阻害剤がカルボキシメチルセルロースナトリウムであり、その含有量が調合物の約０．０１〜１質量％であることを特徴とする請求項１乃至６のいずれか１項に記載の吸入装置。
【請求項８】
溶媒がエチレングリコール、プロピレングリコール、エタノール、１−プロパノール、メタノール、水、およびアセトンから成る群より選ばれることを特徴とする請求項１乃至７のいずれか１項に記載の吸入装置。
【請求項９】
溶媒が水を含み、その含有量がＳＡＴの約１０〜４０質量％であることを特徴とする請求項８に記載の吸入装置。
【請求項１０】
溶媒がエチレングリコールを含み、その含有量が調合物の約１〜５質量％であることを特徴とする請求項８に記載の吸入装置。
【請求項１１】
調合物が調合物全量基準で約７０〜９０質量％のＳＡＴと、約０．０１〜０．１質量％のカルボキシメチルセルロースナトリウムと、約５〜２０質量％の水と、約３〜９質量％のエチレングリコールとを含むことを特徴とする請求項１乃至１０のいずれか１項に記載の吸入装置。
【請求項１２】
調合物が調合物全量基準で約７０〜９０質量％のＳＡＴと、約０．０２５〜０．１質量％のカルボキシメチルセルロースナトリウムと、約１０〜２０質量％の水と、約１〜１０質量％の酢酸カリウムとを含むことを特徴とする請求項１乃至１０のいずれか１項に記載の吸入装置。
【請求項１３】
加熱可能材料と調合物を含む吸入装置であって、前記加熱可能材料はタバコを含み、前記調合物が、使用において前記加熱可能材料を加熱する熱源であり、該調合物は、酢酸ナトリウム三水和物（ＳＡＴ）と、酢酸カリウムと、水とを含む吸入装置。
【外国語明細書】
2018009178000001.pdf